(57)【特許請求の範囲】
【請求項１】
液体透過性上部シート（２）、液体不透過性下部シート（３）及びそれらの間に包囲された吸収体（４）を含む、おむつ及び失禁ガードの如き吸収物品であって、前記物品が前部分（５）、後部分（６）及びそれらの間の股部分（７）を有し、さらに物品がパンツ状形状をとるように物品の後部分（６）及び物品の前部分（５）に取付けられた又は取付けられることを意図されたベルト（９）を与えられており、物品がパンツ状形状をとるときベルト（９）がパンツの腰部分の一部を形成し、ベルト（９）がベルトの外側を形成することを意図されるキャリヤ材料（１１）及び使用者と直接接触するベルトの内側を形成する不織材料（１２）の可撓性積層体を含む場合において、前記積層体において、前記不織材料（１２）の基本重量が２０〜１００ｇ／ｍ２であり、かつ前記キャリヤ材料（１１）及び前記不織材料（１２）が８ｇ／ｍ２以下の接着剤量で一緒に接着され、かくしてそれが５以上のKawabataによるShinayakasa値の柔らかさを有することを特徴とする吸収物品。
【請求項２】
前記不織材料（１２）がスパンボンド材料であることを特徴とする請求項１に記載の吸収物品。
【請求項３】
前記不織材料（１２）がカードされた材料であることを特徴とする請求項１に記載の吸収物品。
【請求項４】
キャリヤ材料（１１）が物品の前部分（５）に配置されたテープ部材、フックアンドループファスナー又はそれらの類似物の形の取付手段（８）のための受容表面として適した材料からなることを特徴とする請求項１〜３のいずれかに記載の吸収物品。
【発明の詳細な説明】
【０００１】
技術分野
本発明は液体透過性上部シート、液体不透過性下部シート及びそれらの間に包囲された吸収体を含む、おむつ及び失禁ガードの如き吸収物品であって、前記物品が前部分、後部分及びそれらの間の股部分を有し、さらに物品がパンツ状形状をとるように物品の後部分及び物品の前部分に取付けられた又は取付けられることを意図されるベルトを与えられており、物品がパンツ状形状をとるときベルトがパンツの腰部分の一部を形成するものに関する。
【０００２】
発明の背景
失禁の成人のためのおむつ及び失禁ガードは使用者の体に対して吸収体を適所に保持する衣料部分及び使用者が動いているときもその衣料部分を適所に保持する取付手段を通常有する。一般的なタイプの取付手段は吸収物品の前及び後部分を互いに直接取付けるタッチアンドクローズタイプのフックアンドループファスナー又は接着テープである。さらに例えばＷＯ  ９８／３７８４７、ＥＰ−Ａ  ０２８７３８８、ＥＰ−Ａ  ０４０９３０７、ＥＰ−Ａ  ０６０５０１２及びＦＲ−Ａ  ２５８６５５８によって物品の前及び後部分をベルトによって取付けて物品の適合性を調整する可能性を改良することが知られている。
【０００３】
これらのベルトの問題はベルトが装着者の皮膚と直接接触し、おむつ又は失禁ガードの漏れに対する安全性及び適合性を満足させるために相対的に強く締め付けなければならないため、ベルトが使用者に対する皮膚炎症を容易に起こすことである。ベルトと皮膚の間の摩擦及び締め付け接触によって皮膚炎症及び創傷さえも生じる皮膚の機械的摩耗が存在するだろう。
【０００４】
発明の目的及び最も重要な特徴
本発明の目的は皮膚に優しい吸収物品のためのベルトを提供することであり、それによって皮膚炎症及び創傷を起こさせないことである。これはベルトがベルトの外側を形成することを意図されるキャリヤ材料及び使用者の皮膚と接触しベルトの内側を形成することを意図される柔軟な不織材料の可撓性積層体を含み、前記積層体が５以上のKawabataによるShinayakasa値を有することによって解決される。
【０００５】
問題の試験方法は材料の滑らかさ及び可撓性を測定するために繊維産業で使用され、“The Standardization and Analysis of Hand Evaluation (2nd Edition),Sueo Kawabata,July 1980,The Hand Evaluation and Standardization Committee,The Textile Machinery Society of Japan”に開示されている。
【０００６】
本発明の他の特徴は以下の記述及び特許請求の範囲に開示されている。
【０００７】
図面の記述
本発明は添付図面に示された例を参照して以下においてより詳細に記載されるだろう。
図は本発明による吸収物品の平面図を概略的に示す。
【０００８】
具体例の記述
図面は液体透過性上部シート２、液体不透過性下部シート３及びそれらの間に包囲された吸収体４を含むおむつ又は失禁ガード１の一例を示す。液体透過性上部シート２は不織材料、例えば連続フィラメントのスパンボンド材料、メルトブロー材料又は結合されたカードされた繊維ウエブからなることができる。液体不透過性下部シート３はプラスチックフィルム、液体不透過性材料で被覆された不織材料又は液体透過に抵抗する疎水性不織材料からなってもよい。
【０００９】
上部シート２及び下部シート材料３は吸収体４より平面において幾分大きい範囲を有し、その縁の外側に延びる。層２及び３は例えば接着又は熱又は超音波による溶接によってその突出する部分内で互いに接続される。
【００１０】
吸収体４はいかなる従来の種類のものであってもよい。一般に使用される吸収材料の例はセルロース毛羽パルプ、ティッシュ層、高吸収ポリマー（いわゆる超吸収材）、吸収フォーム材料、吸収性不織布などである。吸収体においてはセルロース毛羽パルプを超吸収材と組合せることが一般的である。液体取得能力、液体分布能力及び貯蔵能力に関する異なる特性を有する異なる材料の層を含む吸収体を有することも一般的である。それは当業者に良く知られているため、詳細に説明する必要はない。例えばベビーおむつ及び失禁ガードに一般的である薄い吸収体はセルロース毛羽パルプ及び超吸収材の圧縮された混合又は層状構造体を含むことが多い。
【００１１】
おむつは吸収性パンツのように装着者の胴体の下部を包囲することを意図される。それは使用中使用者の体の前部分上に装着されることを意図される前部分５、使用中使用者の体の後部分上に装着されることを意図される後部分６、及び脚の間の使用者の股部分に装着されることを意図されかつ前及び後部分の間に位置される狭い股部分７を含む。前部分５は１対の接着テープ部分８又はタッチアンドクローズタイプ、フックなどのフックアンドループファスナーの如き他のタイプの取付手段を与えられる。
【００１２】
１対のベルト部分９は一端をおむつの後部分５に取付けられる（例えば接着又は超音波溶接される）。ベルト部分９はそれらの対抗する端で例えば対抗するベルト部分の外側に取付けられるテープ部分１０によって一緒に固定されることを意図される。テープの代わりにフックアンドループファスナー、フックなどの如き別のタイプの任意の取付手段であってもよい。テープ部分８又は前部分５の対応する取付手段はおむつを所望のパンツ状形状に一緒に固定するためにベルト部分９の外側に対して取付けられることを意図される。
【００１３】
ベルト部分９はベルトの外側を形成するキャリヤ材料１１、及び装着者の皮膚と直接接触することを意図されるベルトの内側を形成する柔らかい不織材料１２の積層体からなる。ベルトからの皮膚炎症を避けるためには積層体は５以上のKawabataによるShinayakasa値を有するべきである。上述のようにこれは滑らかさ及び可撓性を測定するために繊維産業内で使用される方法であり、それは文献に開示されている。
【００１４】
好適な不織材料は例えばポリプロピレン又はポリエチレン繊維のスパンボンド材料であることができる。二成分繊維を使用してもよい。材料の結合表面積は１５％を越えるべきではない。別の適切な不織材料は例えばポリプロピレン、ポリエステル又は二成分繊維のカードされた熱結合材料である。結合表面積は１５〜２５％であるべきである。積層体に含まれる不織材料の基本重量は少なくとも２０ｇ／ｍ２、好ましくは２０〜１００ｇ／ｍ２、より好ましくは３０〜６０ｇ／ｍ２であるべきである。
【００１５】
キャリヤ材料１１としてプラスチックフィルム又は別の好適な材料、例えば不織布を使用することができる。好適なキャリヤ材料の一例はエンボスされたポリプロピレンフィルムである。キャリヤ材料１１は取付手段８及び１０のため受容表面として機能するように適応されるべきであり、プラスチックフィルムは取付手段がテープ部材である場合に好適である。テープの代わりに他のタイプの取付手段、例えばタッチアンドクローズタイプのフックが使用される場合には、問題の取付手段のためのループ材料として機能してもよい別のタイプのキャリヤ材料を使用するべきである。
【００１６】
キャリヤ材料１１及び内側材料１２は一緒に接着されることが好ましい。充分な可撓性及び柔軟性を達成するためには接着剤量は８ｇ／ｍ２を越えるべきではない。接着技術はいわゆるストリップ被覆(strip-coated)又は完全被覆であることができる。
【００１７】
試験は失禁製品のベルトとして使用される様々なタイプの積層体でなされた。５以上のKawabataによるShinayakasa値を有する積層体は皮膚創傷又は炎症を起こさないことが見出された。かかるベルト積層体の例は以下の通りである：
【００１８】
Ａ：ＳＯＰＰ（同配向ポリプロピレン(simultan oriented polypropylene)−プラスチックフィルム、１８μｍにストリップ被覆パターンで接着されたポリエチレン、基本重量４０ｇ／ｍ２の緩く結合されたスパンボンド。接着剤量３．５ｇ／ｍ２。KawabataによるShinayakasa値は１０．３７であった。
【００１９】
Ｂ：Ａと同じであるが、別のタイプのストリップ被覆パターンで接着された。KawabataによるShinayakasa値は９．７４であった。
【００２０】
Ｃ：ＳＯＰＰ（同配向ポリプロピレン(simultan oriented polypropylene)）−プラスチックフィルム、１８μｍにストリップ被覆パターンで接着されたポリプロピレン、基本重量４０ｇ／ｍ２の緩く結合されたスパンボンド。接着剤量３．５ｇ／ｍ２。KawabataによるShinayakasa値は６．８８であった。
【００２１】
Ｄ：Ｃと同じであるが、別のタイプのストリップ被覆パターンで接着された。KawabataによるShinayakasa値は６．２２であった。
【００２２】
Ｅ：ＳＯＰＰ（同配向ポリプロピレン）−プラスチックフィルム、１８μｍに完全被覆パターンで接着されたポリプロピレン、基本重量３０ｇ／ｍ２の熱結合されたカードされた不織布。接着剤量６ｇ／ｍ２。KawabataによるShinayakasa値は８．３５であった。
【００２３】
Ｆ：Ｅと同じであるが、別の接着技術を用いた。KawabataによるShinayakasa値は８．６９であった。
【００２４】
Ｇ：ＳＯＰＰ（同配向ポリプロピレン）−プラスチックフィルム、１８μｍに完全被覆パターンで接着されたポリプロピレン、基本重量３５ｇ／ｍ２の熱結合されたカードされた不織布。接着剤量６ｇ／ｍ２。KawabataによるShinayakasa値は１０．２２であった。
【００２５】
Ｈ：Ｅと同じであるが、別の接着技術を用いた。KawabataによるShinayakasa値は１０．８９であった。
【００２６】
本発明はもちろん上記例に限定されないが、特許請求の範囲内で変更されることができる。
【図面の簡単な説明】
【図１】  本発明による吸収物品の平面図を概略的に示す。
【図１】
0004772962.tif 000002